(57)【要約】  ゴム組成物をベースとする材料から構成された気体バリア層、およびゴム組成物をベースとする材料から構成された気体バリア層を有するゴム物品。エラストマー100質量部当りで、高不飽和ジエンエラストマー、ブチルゴム、75℃と120℃の間の軟化点を有する芳香族炭化水素樹脂、および約40℃よりも高いガラス転移温度と約140℃よりも低い軟化点を有する脂肪族炭化水素樹脂を含む上記組成物。【特許請求の範囲】
【請求項１】
ゴム組成物をベースとする材料から構成され、前記組成物が、エラストマー100質量部当りで、下記を含むことを特徴とする気体バリア層：
高不飽和ジエンエラストマー；
ブチルゴム；
75℃と120℃の間の軟化点を有する芳香族炭化水素樹脂；および、
約40℃よりも高いガラス転移温度と約140℃よりも低い軟化点を有する脂肪族炭化水素樹脂。
【請求項２】
前記芳香族炭化水素層が、石油アスファルトを含む、請求項１記載の気体バリア層。
【請求項３】
前記石油アスファルトが、ブローンアスファルトを含む、請求項２記載の気体バリア層。
【請求項４】
前記芳香族炭化水素樹脂が、均質化剤である、請求項１記載の気体バリア層。
【請求項５】
前記芳香族炭化水素樹脂が、85℃と110℃の間の軟化点を有する、請求項１記載の気体バリア層。
【請求項６】
前記芳香族炭化水素樹脂含有量が、3phrと20phrの間である、請求項１記載の気体バリア層。
【請求項７】
前記芳香族炭化水素樹脂含有量が、3phrと10phrの間である、請求項１記載の気体バリア層。
【請求項８】
前記芳香族炭化水素樹脂含有量が、4phrと8phrの間である、請求項１記載の気体バリア層。
【請求項９】
前記脂肪族炭化水素樹脂含有量が、0.1phrと10phrの間である、請求項１記載の気体バリア層。
【請求項１０】
前記脂肪族炭化水素樹脂含有量が、1phrと5phrの間である、請求項１記載の気体バリア層。
【請求項１１】
前記脂肪族炭化水素樹脂含有量が、1phrと4phrの間である、請求項１記載の気体バリア層。
【請求項１２】
前記高不飽和ジエンエラストマー含有量が、30phrまでである、請求項１記載の気体バリア層。
【請求項１３】
前記高不飽和ジエンエラストマー含有量が、15phrまでである、請求項１記載の気体バリア層。
【請求項１４】
前記高不飽和ジエンエラストマー含有量が、1phrと10phrの間である、請求項１記載の気体バリア層。
【請求項１５】
前記高不飽和ジエンエラストマーが、天然ゴムである、請求項１記載の気体バリア層。
【請求項１６】
ゴム組成物をベースとする材料から構成された気体バリア層を有し、前記組成物が、エラストマー100質量部当りで、下記を含むことを特徴とするゴム物品：
30phrまでの量の高不飽和ジエンエラストマー；
ブチルゴム；
3phrと20phrの間の量の、75℃と120℃の間の軟化点を有する芳香族炭化水素樹脂；および、
0.1phrと10phrの間の量の、約40℃よりも高いガラス転移温度と約140℃よりも低い軟化点を有する脂肪族炭化水素樹脂。
【請求項１７】
前記ゴム物品が、タイヤである、請求項１６記載のゴム物品。
【請求項１８】
前記芳香族炭化水素樹脂含有量が、4phrと8phrとの間である、請求項１６記載のゴム物品。
【請求項１９】
前記脂肪族炭化水素樹脂含有量が、1phrと4phrとの間である、請求項１６記載のゴム物品。
【請求項２０】
前記高不飽和ジエンエラストマー含有量が、1phrと10phrとの間である、請求項１６記載のゴム物品。
【発明の詳細な説明】
【技術分野】
【０００１】
本発明は、一般に、気体膨脹させた物品に関し、さらに詳細には、該物品からの気体の拡散を低減する気体バリアに関する。
【背景技術】
【０００２】
種々の物品が、空気のような気体によってインフレータブルであり且つその気体を圧力下に保持するように構成されている。そのような物品の例としては、タイヤ、バスケットボールおよびフットボールのような競技用ボール、ゴムボートおよびエアマットレスがある。これらの物品は、幾分かの弾力性を有する高分子材料から典型的に製造されている；例えば、タイヤは、スチレン‐ブタジエンポリマーのような弾性ゴム材料から典型的に製造されている。
【０００３】
インフレータブル物品を製造するのに使用する多くのエラストマー材料は、ある種の状況においては、膨張用気体に対して僅かに透過性の状態にある。点検しないままでいると、膨張物品の気体透過性は、その物品の性能を悪化させ、その物品を経時的に収縮させ得る。さらに、酸素が透過性気体である場合、酸素は、エラストマーの性質に対して有害な作用でもって、エラストマーの酸化を生じさせる；例えば、エラストマーは、硬質化し、分解する傾向を有する。
【０００４】
上記を考慮して、インフレータブル物品は、気体透過性を低減させること、膨張用気体が空気である場合は、物品からの酸素の通過を抑制することを意図する内部ライナーを典型的に含んでいる。典型的には、これらの内部ライナーは、ブチルゴムを含有する組成物から製造されている。しかしながら、ブチルゴムは、その生の状態においては、やはり幾分かの気体透過性の状態にあり、従って、ブチルゴムを他の材料と組合せてその透過性をさらに低減させる多くの試みがなされている。
【発明の概要】
【０００５】
本発明の特定の実施態様としては、ゴム組成物をベースとする材料から構成された気体バリア層、およびゴム組成物をベースとする材料から構成された気体バリア層を有するゴム物品がある。上記気体バリア層は、エラストマーの100質量部当り、高不飽和ジエンエラストマー、ブチルゴム、75℃と120℃の間の軟化点を有する芳香族炭化水素樹脂、および約40℃よりも高いガラス転移温度と約140℃よりも低い軟化点を有する脂肪族炭化水素樹脂を含み得る。
本発明の上記および他の目的、特徴および利点は、本発明の特定の実施態様のさらに詳細な説明から明白であろう。
【発明を実施するための形態】
【０００６】
本発明の特定の実施態様としては、気体バリア、該気体バリアを形成するのに適する組成物、および膨張用気体として、加圧ガス、例えば、空気、窒素、不活性ガス等を保持する弾性インフレータブル物品がある。本発明の特定の実施態様として存在する気体バリアは、例えば、タイヤ、スポーツボールのようなスポーツ備品、および内部気体圧を維持しなければならない他の物品に組込みことができる。
【０００７】
エラストマー物品の壁内に組込んだとき、バリア層は、その物品の気体、蒸気および化学物の透過性を低減させる。インフレータブル物品に組込んだとき、バリア層は、気体が物品から漏出するのを抑制することによって物品の性能を改良するのみならず、物品を、例えば、酸素移動による酸化から保護するようにも機能する。本明細書において開示する発明および実施例の説明においては、透過性の改良または低減についての言及は、気体、蒸気および/または化学物の物品からの漏出率を低下させることを意味する。上記気体バリア層は、物品の内部ライナーまたは物品の外層として形成し得或いは物品の２以上の他の層間に配置し得る。物品は、特に、タイヤである。本発明の特定の実施態様としては、本明細書において開示する１種以上のゴム組成物によって形成された内部ライナーを有するタイヤがある。
【０００８】
本発明の特定の実施態様としては、芳香族炭化水素樹脂と脂肪族炭化水素樹脂の双方を含むゴム組成物をベースとする材料から構成された気体バリア層を有するタイヤのような物品がある。上記気体バリア層の上記透過性は、脂肪族炭化水素樹脂と芳香族炭化水素樹脂の双方を含む樹脂の組合せを有するゴム組成物によって上記バリア層を形成することによって有意に低減されることを見出している。
本明細書において使用するときの用語“ベースとする”は、上記バリア層が加硫または硬化ゴム組成物(製造時には未硬化であった)から製造されていることと認識する。従って、硬化ゴム組成物は、未硬化ゴム組成物を“ベースとする”。換言すれば、架橋ゴム組成物は、架橋性ゴム組成物をベースとする。
【０００９】
上記気体バリア層を形成するゴム組成物の特定の実施態様は、ブチルゴム、75℃と120℃の間の軟化点を有する芳香族炭化水素樹脂、および約40℃よりも高いガラス転移温度と約140℃よりも低い軟化点を有する脂肪族炭化水素樹脂を含む。他の実施態様は、高不飽和ジエンエラストマーをさらに含み得る。
【００１０】
上記芳香族炭化水素樹脂と上記脂肪族炭化水素樹脂の双方を含む本明細書において開示するゴム組成物は、気体バリア層の製造において使用するとき、有意に低下した気体透過性を有するバリア層を提供する。単独で使用するときのこれらの樹脂の各々は、適切な用途においては、ゴム組成物の物理的性質に利点を与えるものの、この新たな気体バリア組成物から製造した気体バリア層の気体透過性の有意の低減を、モジュラスおよび耐久特性のような他の好ましい物理的性質の有意の悪化なしでもたらすのがこれらの樹脂の組合せである。本発明の特定の実施態様は、これらの樹脂にさらなる官能性を与える物質によって、例えば、そのような官能性を有するモノマーを樹脂物質にグラフトすることによって変性している樹脂を含まない。
【００１１】
炭化水素樹脂は、周知であり、例えば、純粋モノマー供給物または種々の不飽和物質の混合物を含有する製油流であり得る各種供給物の重合によって製造されている。また、適切な芳香族炭化水素樹脂も混合石油瀝青またはアスファルトとして製造し得る。特定の実施態様は、ブローンアスファルトを含み得る。フェノール樹脂は、本発明の特定の実施態様から特に除外し得る。
【００１２】
開示する気体バリアの特定の実施態様において有用な芳香族炭化水素樹脂は、75℃と120℃の間の、或いは80℃と115℃の間、85℃と110℃の間または90℃と110℃の間の軟化点を有する樹脂である。本明細書において説明するように、上記軟化点は、ASTM E‐28に記載されているような“RingおよびBall”の方法によって測定する。
本明細書において開示する気体バリア層の特定の実施態様において使用するのに適切な商業的に入手し得る芳香族炭化水素樹脂としては、例えば、オハイオ州のStruktol Company of America社から入手し得るSTRUKTOL 40 MSフレークおよびオハイオ州のFlow Polymers社から入手し得るPROMIX 750がある。STRUKTOL 40 MSは、芳香族炭化水素樹脂の混合物であり、135℃と150℃の間の軟化点を有するものとして特徴付けし得る。PROMIX 750は、混合石油アスファルト製品であり、85℃と95℃の間の軟化点を有するものとして特徴付けし得る。
【００１３】
本明細書において開示する気体バリア層の特定の実施態様において有用である適切な脂肪族炭化水素樹脂としては、約40℃よりも高いまたは約50℃よりも高いガラス転移温度を有する非フェノール系樹脂がある。この樹脂は、特定の実施態様においては、約140℃よりも低い或いは75℃と120℃との間、80℃と115℃の間、85℃と110℃の間または90℃と110℃の間の軟化点を有するものとしてさらに特徴付けし得る。ガラス転移温度は、ASTM D3418‐03/E1356‐03に規定されているような示差走査熱量計(DSC)によって測定する。適切な商業的に入手し得る脂肪族炭化水素樹脂は、ExxonMobil Chemical Company社から入手し得る粘着付与用樹脂のESCOREZ 1102である。
【００１４】
上記芳香族炭化水素樹脂は、気体バリア層の特定の実施態様に対しては、3phrと20phrの間或いは3phrと10phrの間または4phrと8phrの間で添加し得る。上記脂肪族炭化水素樹脂は、気体バリア層の特定の実施態様に対しては、0.1phrと10phrの間或いは0.1phrと8phrの間、1phrと5phrの間または1phrと4phrの間で添加し得る。
【００１５】
本発明の特定の実施態様のエラストマー成分は、ブチルゴムである。特定の実施態様においては、例えば、上記エラストマーは、ビニル系ポリマーを含み得る。上記エラストマーは、下記の一般式によって表すポリマーであり得る：
[CH2‐C(R1)(R2)]n‐
(式中、R1およびR2は、個々に、水素、アルキル基、アリール基またはアリル基であり；R1およびR2は、同一または異なるものであってもよい)。
【００１６】
上記ポリマーを調製するのに使用するモノマーとしては、限定するものではないが、エチレン、プロピレン、ブタジエン、イソプレン、クロロプレン、塩化ビニル、塩化ビニリデン、フッ化ビニル、フッ化ビニリデン、スチレンおよびアルファ-メチルスチレンがある。
ある種の実施態様においては、上記エラストマーは、極性官能性を有し得る。例えば、１つの実施態様においては、上記エラストマーは、ハロゲン化し得、臭素、塩素またはフッ素のようなハロゲン官能基を含有し得る。
特定の実施態様は、エピクロロヒドリンポリマーを含むエラストマーであり得、このエラストマーは、例えば、商品名HYDRINとしてZeon Corporation社から入手し得る。これらのポリマーは、特にバリア層において望まれるような低めの気体透過性を有することから、有用である。
【００１７】
上記ブチルゴムは、ブチレンポリマーまたはコポリマーであり得る。例えば、上記ブチルゴムは、イソブチレンとイソプレンのコポリマー(IIR)であり得る。また、上記ブチルゴムは、上述したようにハロゲン化し得る。例えば、上記ブチルゴムは、臭素化または塩素化し得る。本発明において使用し得るブチルゴムの例としては、臭素化ポリイソブチレンイソプレンコポリマー(BIIR)または臭素化イソブチレンメチルスチレンコポリマー(BIMS)がある。本発明に従って使用し得る１つの商業的に入手可能なBIMSエラストマーは、Exxon Corporation社から入手し得るEXXPROである、他の商業的に入手可能なブチルゴムは、Bayer Chemical Corporation社から入手し得る。
【００１８】
ブチルゴム以外に、本明細書において開示する気体バリア層の特定の実施態様は、必要に応じて、高不飽和ジエンゴムを含み得る。ジエンエラストマーまたはゴムは、ジエンモノマー(共役型であるまたは共役型でない２個の炭素‐炭素二重結合を担持するモノマー)に少なくとも一部由来するエラストマー(即ち、ホモポリマーまたはコポリマー)を意味するものと理解されたい。本質的に不飽和ジエンエラストマーは、共役ジエンモノマーに少なくとも一部由来し、15モル%よりも多いジエン起原(共役ジエン)のメンバーまたは単位含有量を有するジエンエラストマーを意味するものと理解されたい。
【００１９】
従って、ブチルゴム、ニトリルゴムまたはエチレン‐プロピレンジエンターポリマー(EPDM)タイプまたはエチレン‐酢酸ビニルコポリマータイプのジエン類とアルファ‐オレフィン類とのコポリマーのようなジエンエラストマーは、上記の定義内に属さず、特に、“本質的に飽和”のジエンエラストマーとして説明し得る(低いまたは極めて低い、即ち、15モル％よりも低いジエン起原単位含有量)。本発明の特定の実施態様は、ニトリルゴムまたはエチレン‐プロピレンジエンターポリマー(EPDM)タイプもしくはエチレン‐酢酸ビニルコポリマータイプのジエン類とアルファ‐オレフィン類とのコポリマーを含み得ない。
【００２０】
本質的に不飽和のジエンエラストマーのカテゴリー内には、高不飽和ジエンエラストマーがあり、このジエンエラストマーは、特に、50モル%よりも多いジエン起原(共役ジエン)の単位含有量を有するジエンエラストマーを意味するものと理解されたい。
適切な高不飽和ジエンエラストマーとしては、天然ゴム、合成シス‐1,4‐ポリイソプレンおよびこれらの混合物がある。これらの合成シス‐1,4‐ポリイソプレンは、シス‐1,4結合を90モル%よりも多くまたは98モル%よりも多くを含むものとして特徴付けし得る。高不飽和エラストマーは、30phr (エラストマー100質量部当りの質量部)までの、或いは20phrまで、15phrまで10phrまでまたは5phrまでの量で添加し得る。特定の実施態様においては、少なくとも1phrの高不飽和ジエンエラストマーを上記の量まで添加する。
【００２１】
上記エラストマーは、いずれも、特定の実施態様においては、官能化エラストマーとして使用し得ることに留意すべきである。これらのエラストマーは、エラストマーを終端させる前にまたは終端させる代りに、これらのエラストマーを適切な官能化剤と反応させることによって官能化し得る。典型的な官能化剤としては、限定するものではないが、ハロゲン化金属、ハロゲン化メタロイド、アルコキシシラン、イミン含有化合物、エステル、エステル‐カルボキシレート金属複合体、アルキルエステルカルボキシレート金属複合体、アルデヒドまたはケトン、アミド、イソシアネート、イソチオシアネート、イミンおよびエポキシドがある。これらのタイプの官能化エラストマーは、当業者にとって既知である。特定の実施態様は、１種以上のこれらの官能化エラストマーを含み得るが、他の実施態様は、１種以上の非官能化高不飽和エラストマーと混合した１種以上のこれらの官能化エラストマーを含み得る。
【００２２】
上記気体バリアおよび上記気体バリアを構成する組成物の特定の実施態様は、任意の透過性低減用無機充填剤をさらに含み得る。そのような透過性低減用無機充填剤は、上記組成物から形成されたフィルムまたは層の気体透過特性を、“板状充填剤”として一般に知られているその構造、サイズまたは形状因子故に(即ち、プレート、プレートレット、層、積重ねの層またはプレートレットの形状によって)低減させることができる。上記バリア層の気体透過性を低減するのに使用し得る充填剤の例としては、フィロケイ酸塩のようなケイ酸塩がある。そのような材料としては、例えば、スメクタイトクレー鉱および各種他のクレー材料がある。特定の例としては、カオリン；ナトリウムモンモリロナイト、マグネシウムモンモリロナイトおよびカルシウムモンモリロナイトのようなモンモリロナイト；ノントロナイト；バイデライト；ヴォルコンスキー石；ヘクトライト；ラポナイト；ソーコナイト；ソボカイト(sobockite)；スチーブンサイト；スビンフォルダイト(svinfordite)；バーミキュライト；雲母；ベントナイト；セピオライト；サポナイト等がある。使用し得る他の例としては、イライトのような雲母鉱、並びにレディカイト(ledikite)およびイライトと上述のクレー鉱の混合物のような混合層状イライト/スメクタイト鉱がある。他の適切な材料としては、単独または他の透過性低減用無機充填剤と混合してのグラファイトおよび/またはガラスフレークがある。
【００２３】
特定の実施態様においては、有機変性充填剤を使用し得る。例えば、有機変性フィロケイ酸塩を本発明の組成物中に混入し得る。１つの特定の実施態様においては、充填剤に結合させる有機構造体は、界面活性剤である。界面活性剤は、下記の式によって示し得る：
‐M+R1R2R3‐
(式中、Mは、窒素、イオウ、リンまたはピリジニウムを示し；R1、R2およびR3は、個々に、水素原子、アルキル基、アリール基またはアリル基を示し、同一または異なるものであり得る)。
【００２４】
本発明の特定の実施態様においては、例えば、有機変性モンモリロナイト系クレーを使用し得る。モンモリロナイトクレーは、ジメチル‐ジ水素化獣脂‐第四級アンモニウム塩のような界面活性剤によって有機変性し得る。上述したような有機変性モンモリロナイト系クレーは、Southern Clay Products社から商品名CLOISITE 6A、15Aおよび20Aとして商業的に入手可能である。例えば、CLOISITE 6Aは、140meq/100gクレーのジメチル‐ジ水素化獣脂‐第四級アンモニウム塩を含有する。ジメチル‐ジ水素化獣脂‐第四級アンモニウム塩以外に、他の実施態様においては、上記クレーは、オクタデシルアミンまたはメチル‐獣脂‐ビス‐2‐ヒドロキシエチル第四級アンモニウム塩によっても有機変性し得る。上記粒子を変性するのに使用し得るさらに他の界面活性剤としては、ジメチルジ獣脂アンモニウム、ジポリオキシエチレンアルキルメチルアンモニウム、トリオクチルメチルアンモニウム、ポリオキシプロピレンメチルジエチルアンモニウム、ジメチルベンジル水素化獣脂第四級アンモニウム、ジメチル水素化獣脂 2‐エチルヘキシル第四級アンモニウム、メチルジ水素化獣脂アンモニウム等がある。また、界面活性剤変性以外に、モンモリロナイトクレーの末端をシラン変性することもできる。例えば、シラン剤で末端処理した透過性低減用粒子は、イリノイ州アーリントンハイツのNanocor社から商品名Nanomer I.31PSとして入手し得る。
【００２５】
モンモリロナイト系クレー以外に、透過性低減用無機充填剤は、合成雲母(合成または天然)、バーミキュライトおよびベントナイト系クレーも含み得る。合成雲母は、Co‐Op Chemical社から商品名SOMASIFとして商業的に入手可能である。ベントナイト系クレーは、Elementis Specialties/Rheox社から商品名BETONEとして商業的に入手可能である。
【００２６】
上記組成物中に存在する透過性低減用無機充填剤の量は、一般に選択した特定の粒子および上記充填剤を混合する材料による。一般に、上記透過性低減用無機充填剤は、上記組成物中に、約1〜約25phr、例えば、約5〜約20phrの量で存在し得る。別の実施態様においては、上記粒子は、上記組成物中に、約3〜約15phrの量で存在し得る。
【００２７】
本発明を、以下の実施例によりさらに説明する；これらの実施例は、単なる例示とみなすべきであり、本発明を如何なる形でも限定するものではない。実施例において開示する組成物の性質は、以下に説明するようにして評価した。
【００２８】
引張弾性率(MPa)は、ダンベル試験片において、ASTM規格D412に基く23℃の温度での100％(MA 100)において測定した。測定は、２回目の伸びにおいて、即ち、順応サイクル後に行った。これらの測定値は、試験片の本来の断面に基くMPaでの割線モジュラスである。
ヒステリシス損失(HL)は、６回目の衝撃における60℃での反発により、下記の式に従いパーセントで測定した：
HL (%) = 100 (W0−W1)/W1
(式中、W0は供給エネルギーであり、W1は再生エネルギーである)。
【００２９】
気体透過性は、MOCON OX-TRAN 2/61透過性テスターを使用して、40℃で測定した。測定厚(約0.8〜1.0mm)を有する硬化サンプルディスクを上記装置に取付け、真空グリースで密閉した。68.95kPa (10psi)の窒素をディスクの一方の面上に保ち、一方、68.95kPa (10psi)の窒素中10％酸素を他方の面上に保った。Coulox酸素検出器を窒素側で使用して、酸素濃度の上昇をモニターした。一定値に達した後の窒素側の酸素濃度を記録し、酸素透過性を判定するのに使用した。
【００３０】
引張強度は、およそ2.5mmの厚さを有する硬化プラークから切取ったドッグボーン型試験サンプルから測定した。破断点での力と伸びを、Instron 5565 Uniaxial Testing Systemを使用して測定した。クロスヘッド速度は、500mm/分であった。サンプルを周囲温度、60℃および100℃において試験した。引張強度は、当初の断面積で割った破断点力(MPa)*100で割った破断点伸び(％)の積および最大力に対するエネルギー(J)として測定した応力/歪み曲線の下の領域として定義した。ある材料において当該指数が高いほど、その材料の引裂きに対する感受性は低い。
【実施例１】
【００３１】
エラストマー配合物を、下記の表１，２、３および４に示めす成分を使用し、また、当業者にとって周知の手順を使用して製造した。これらの表に示すエラストマー配合物を構成する各成分の量は、エラストマーの100質量部当りの質量部(phr)で示している。硬化用パッケージは、イオウ、促進剤、酸化亜鉛、ステアリン酸およびスコーチ遅延剤の１種以上から選ばれた典型的な硬化用材料を含んでいた。
エラストマー配合物は、各表に示す成分を、55〜65RPMで作動するバンバリーミキサー内で、120℃と170℃の間の温度に達するまで混合することによって製造した。加硫は、150℃で40分間行った。
【００３２】
表１：配合および物理的性質
2012501369.tif 000002
驚くべきことに、表１に示す結果において理解し得るように、上記脂肪族炭化水素樹脂および芳香族炭化水素樹脂の双方の添加は、気体バリア層の透過性の有意の低減をもたらしていた。
【００３３】
表２：配合および物理的性質
2012501369.tif 000003
表２において理解し得るように、配合物F5として示した上記脂肪族炭化水素樹脂と芳香族炭化水素樹脂の組合せは、伸び特性を損なうことなく、バリア層の透過性の低減をもたらしていた。配合物F6として示した脂肪族樹脂のみのサンプルは、バリア層の透過性の幾分大きい低減を生じている；しかしながら、伸び特性は悪化している。
【００３４】
表３：配合および物理的性質
2012501369.tif 000004
この場合も、表３に示しているように、配合物F8およびF10として示した脂肪族炭化水素樹脂と芳香族炭化水素樹脂の組合せは、芳香族炭化水素樹脂と粘着付与用樹脂の組合せと比較したとき、バリア層の透過性の有意の低減をもたらしている。
【００３５】
表４：配合および物理的性質
2012501369.tif 000005
さらに、この場合も、表４に示しているように、配合物F1１によって示されているような脂肪族炭化水素樹脂と芳香族炭化水素樹脂の組合せは、芳香族炭化水素樹脂と粘着付与用樹脂の組合せおよび芳香族樹脂単独と比較したとき、バリア層の透過性の有意の低減をもたらしている。
【００３６】
特許請求の範囲および本明細書において使用するときの用語“含む(comprising)”、“含む(including)”および“有する(having)”とは、明記していない他の要素を含み得る広範な群を示すものとみなすべきである。特許請求の範囲および本明細書において使用するときの用語“から本質的になる”とは、明記していない他の要素が特許請求している発明の基本的且つ新規な特徴を実質的に変更しない限り、その明記していない他の要素を含み得る部分的に広い群を示すものとみなすべきである。用語の単数形は、その用語が１以上の何かを用いることを意味するように、同じ用語の複数形を含むものと解釈すべきである。用語“少なくとも１つ”および“１つ以上”は、互換的に使用する。用語“１つ(one)”または“単一(single)”は、１つまたは１つのみの何かを意図することを示すために使用すべきである。同様に、“2”のような他の特定整数値は、特定数の物を意図するときに使用する。用語“好ましい(“preferably”、“preferred”、“prefer”)、“必要に応じて(optionally)”、“し得る(may)”および類似の用語は、説明する項目、条件または工程が発明の任意選択的(必須ではない)特徴であることを示すために使用する。“aとbの間”であると説明する範囲は、“a”および“b”の値を包含する。
【００３７】
上記の説明から、種々の修正および変更を、本発明の真の精神から逸脱することなく、本発明の実施態様に対してなし得ることを理解すべきである。上記の説明は、説明目的のみで提示しており、限定的意味で解釈すべきではない。特許請求の範囲の語句のみによって、本発明の範囲を限定すべきである。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
ゴム組成物をベースとする材料から構成され、前記組成物が、エラストマー100質量部当りで、下記を含むことを特徴とする気体バリア層：
高不飽和ジエンエラストマー；
ブチルゴム；
75℃と120℃の間の軟化点を有する芳香族炭化水素樹脂；および、
約40℃よりも高いガラス転移温度と約140℃よりも低い軟化点を有する脂肪族炭化水素樹脂。
【請求項２】
前記芳香族炭化水素層が、石油アスファルトを含む、請求項１記載の気体バリア層。
【請求項３】
前記石油アスファルトが、ブローンアスファルトを含む、請求項２記載の気体バリア層。
【請求項４】
前記芳香族炭化水素樹脂が、均質化剤である、請求項１記載の気体バリア層。
【請求項５】
前記芳香族炭化水素樹脂が、85℃と110℃の間の軟化点を有する、請求項１記載の気体バリア層。
【請求項６】
前記芳香族炭化水素樹脂含有量が、3phrと20phrの間である、請求項１記載の気体バリア層。
【請求項７】
前記芳香族炭化水素樹脂含有量が、4phrと8phrの間である、請求項１記載の気体バリア層。
【請求項８】
前記脂肪族炭化水素樹脂含有量が、0.1phrと10phrの間である、請求項１記載の気体バリア層。
【請求項９】
前記脂肪族炭化水素樹脂含有量が、1phrと5phrの間である、請求項１記載の気体バリア層。
【請求項１０】
前記高不飽和ジエンエラストマー含有量が、30phrまでである、請求項１記載の気体バリア層。
【請求項１１】
前記高不飽和ジエンエラストマー含有量が、15phrまでである、請求項１記載の気体バリア層。
【請求項１２】
前記高不飽和ジエンエラストマー含有量が、1phrと10phrの間である、請求項１記載の気体バリア層。
【請求項１３】
前記高不飽和ジエンエラストマーが、天然ゴムである、請求項１記載の気体バリア層。
【請求項１４】
請求項１〜１３のいずれかに記載の気体バリア層を有するゴム物品。
【請求項１５】
前記ゴム物品が、タイヤである、請求項１４記載のゴム物品。
【国際調査報告】
2012501369.tif 000006